(57)【特許請求の範囲】
【請求項１】
平均粒子径が５〜３０ｎｍの範囲内であり、かつ、［算術偏差／平均］で表される粒度分布が１０％以下である粒子状の鉛系圧電材料と、
前記鉛系圧電材料に含まれる元素のうちの少なくとも１種の元素の酸化物及び水酸化物の少なくとも一方と、
を含有する圧電材料組成物。
【請求項２】
粒子状の鉛系圧電材料であって、
メジアン径が１μｍ未満であり、
［算術偏差／平均］で表される粒度分布が１５％以下であり、
全粒子のうち８５％以上が立方体形状を有する、
鉛系圧電材料。
【請求項３】
鉛と酸素以外に２種以上の元素を含有する、
請求項２に記載の鉛系圧電材料。
【請求項４】
請求項２に記載の鉛系圧電材料の製造方法であって、
平均粒子径が５〜３０ｎｍの範囲内であり、かつ、［算術偏差／平均］で表される粒度分布が１０％以下である粒子状の鉛系圧電材料を核として水熱法によって粒子を成長させることを備える、
製造方法。
【発明の詳細な説明】
【技術分野】
【０００１】
本発明は、鉛系圧電材料及びその製造方法に関する。
【背景技術】
【０００２】
チタン酸ジルコン酸鉛（ＰＺＴ）等の鉛系圧電材料は、様々なデバイスに用いられている。
【０００３】
特許文献１では、ＰＺＴをデバイスに適用する方法の１つとして、ＰＺＴ粒子を焼結する方法を挙げている。その上で、特許文献１は、ＰＺＴ粒子の製造方法として一般的な固相法の問題点として、得られるＰＺＴ粒子の粒径が大きいので、高い焼結温度が必要であると点を挙げている。
【０００４】
特許文献１では、焼結温度を下げるために、小さい粒径を有するＰＺＴ粒子を製造する方法を提案している。特に、特許文献１には、Ｐｂ（ＮＯ３）２水溶液、ＺｒＯＣｌ２水溶液、ＴｉＣｌ４水溶液、及びＫＯＨ水溶液を撹拌することで前駆体粒子を形成し、さらにこの前駆体粒子を水熱処理することでＰＺＴ粉末を得ることが記載されている。
【先行技術文献】
【特許文献】
【０００５】
【特許文献１】特開平１１−１１６３９５号公報
【発明の概要】
【発明が解決しようとする課題】
【０００６】
ところで、本発明者らは、圧電材料の粒子をシードとして用いることで、配向度の高い結晶配向セラミックスを成長させることができる点に注目している。シードは、テンプレートとも称される。
【０００７】
本発明は、二次元整列したときに被覆率が大きく、シードとして好適に用いることのできる鉛系圧電材料を実現することを目的とする。
【課題を解決するための手段】
【０００８】
本発明者らは、シードとして用いることのできる鉛系圧電材料として、サイズが小さく、粒径の均一性が高い新たな鉛系圧電材料を実現した。また、そのような鉛系圧電材料を得るために好ましく用いられる材料を見出した。
【０００９】
本発明の第１観点に係る粒子状の鉛系圧電材料は、平均粒子径が５〜３０ｎｍの範囲内であり、［算術偏差／平均］で表される粒度分布が１０％以下である。この鉛系圧電材料を便宜上、「ナノ粉体」と称することがある。ナノ粉体は、下記第２観点に係る鉛系圧電材料を得るために好ましく用いられる。
【００１０】
本発明の第２観点に係る粒子状の鉛系圧電材料は、メジアン径が１μｍ未満であり、［算術偏差／平均］で表される粒度分布が１５％以下であり、全粒子のうち８５％以上が立方体形状を有する。
【００１１】
本発明の第３観点に係る製造方法は、ナノ粒子を核とし、水熱法によって粒子を成長させることを含む、上記第２観点に係る鉛系圧電材料の製造方法である。
【発明の効果】
【００１２】
メジアン径が１μｍ未満であり、［算術偏差／平均］で表される粒度分布が１５％以下であり、全粒子のうち８５％以上が立方体形状を有する、粒子状の鉛系圧電材料は、二次元整列したときに被覆率が大きく、結晶配向セラミックスの製造に好ましく用いられる。
【図面の簡単な説明】
【００１３】
【図１】実施例１で得られたサブミクロン粒子のＳＥＭ画像である。
【発明を実施するための形態】
【００１４】
１．ナノ粉体
本明細書において「ナノ粉体」とは、５〜３０ｎｍの範囲内の平均粒子径と、［算術偏差／平均］で表される１０％以下の粒度分布と、を有する粒子状の鉛系圧電材料である。つまり、ナノ粉体は、ナノサイズの鉛系圧電材料の粒子（つまりナノ粒子）の集合体である。
【００１５】
本明細書において、“鉛系圧電材料”とは、少なくとも鉛（Ｐｂ）を含む圧電材料を意味する。
【００１６】
本明細書において、“圧電材料”とは、圧力が加えられると電荷が発生する物質及び電界が印加されると変形する物質を包含する。本明細書においては、“圧電”という概念は“電歪”を包含する。
【００１７】
鉛系圧電材料は、一般組成式ＡＢＯ３で表されるペロブスカイト型結晶構造を有していてもよい。また、鉛系圧電材料は、酸素を含有してもよく、鉛と酸素以外に２種以上の元素を含有していてもよい。具体的には、鉛系圧電材料は、Ａサイト及びＢサイトに合計３種以上の元素を含有するペロブスカイト型結晶構造を有していてもよい。
【００１８】
より具体的には、鉛系圧電材料は、Ｐｂ（Ｚｒ，Ｔｉ）Ｏ3、Ｐｂ（Ｍｇ、Ｎｂ）（Ｚｒ，Ｔｉ）Ｏ3、Ｐｂ（Ｎｉ，Ｎｂ）（Ｚｒ，Ｔｉ）Ｏ3、Ｐｂ（Ｚｎ，Ｎｂ）（Ｚｒ，Ｔｉ）Ｏ3、Ｐｂ（Ｙｂ，Ｎｂ）（Ｚｒ，Ｔｉ）Ｏ3、（Ｐｂ，Ｓｒ）（Ｚｒ，Ｔｉ）Ｏ3、（Ｐｂ，Ｂａ）（Ｚｒ，Ｔｉ）Ｏ3、（Ｐｂ，Ｌａ）（Ｚｒ，Ｔｉ）Ｏ3、（Ｂｉ，Ｐｂ）（Ｎｉ，Ｎｂ）（Ｚｒ，Ｔｉ）Ｏ3、（Ｂｉ，Ｐｂ）（Ｍｇ，Ｎｂ）（Ｚｒ，Ｔｉ）Ｏ3、（Ｂｉ，Ｐｂ）（Ｚｎ，Ｎｂ）（Ｚｒ，Ｔｉ）Ｏ3、（Ｐｂ，Ｓｒ，Ｌａ）（Ｍｇ，Ｎｉ，Ｎｂ）（Ｚｒ，Ｔｉ）Ｏ3、ＰｂＴｉＯ３、Ｐｂ（Ｍｇ，Ｎｂ）ＴｉＯ３、Ｐｂ（Ｎｉ，Ｎｂ）ＴｉＯ３、及びＰｂ（Ｚｎ，Ｎｂ）ＴｉＯ３から成る群より選択される少なくとも１種の酸化物であってもよい。
【００１９】
ナノ粉体に含まれる粒子の径は、例えばＳＥＭ（scanning electron microscope）又はＴＥＭ（Transmission Electron Microscope）によって観察することで、測定可能である。ここで、粒子の径とは、円相当径を意味し、具体的には、投影面積円相当径（Heywood径）を意味する。
【００２０】
ナノ粉体における粒度分布は、例えば、ＳＥＭやＴＥＭで円相当径が５ｎｍ以上の粒子が視野内に２０個〜５０個含まれる倍率を選択して、得られた画像データを画像解析式粒度分布ソフトウェアで粒子認識させた後、投影面積円相当径に換算することで算出可能である。
【００２１】
また、ナノ粉体における平均粒子径は、円相当径の頻度ヒストグラムを正規分布で近似し、平均粒子径を統計的に算出可能である。
【００２２】
ナノ粉体は、後述のサブマイクロ粉体の製造に好適に用いられる。
【００２３】
ナノ粉体は、他の物質と混合されていてもよいし、媒体中に拡散していてもよい。
【００２４】
なお、後述のサブミクロン粉体の製造に用いるためには、ナノ粉体において、ＰＺＴ強度比は、好ましくは２０％以上であり、より好ましくは５０％以上であり、さらに好ましくは９０％以上である。ＰＺＴ強度比とは、ＰＺＴ合成率と言い換えてもよく、２θ＝２０〜６０°のＸＲＤ（X‐ray diffraction）プロファイルにおいて、全強度に対してＰＺＴ相を示す強度の割合である。
【００２５】
２．ナノ粉体組成物
ナノ粉体組成物とは、上述の鉛系圧電材料に含まれる元素のうちの少なくとも１種の元素の酸化物及び水酸化物の少なくとも一方を含有する。つまり、鉛系圧電材料がＰｂ，Ｚｒ及びＴｉを含有する場合、ナノ粉体組成物は、上述の粒子の他に、ＰｂＯ、Ｐｂ（ＯＨ）２、ＺｒＯ２、Ｚｒ（ＯＨ）４、ＴｉＯ２及びＴｉ（ＯＨ）４からなる群より選択される少なくとも１種の化合物を含有する。
【００２６】
ナノ粉体組成物は、水等の媒体を含有していてもよい。酸化物及び水酸化物、並びに上述のナノ粉体が、媒体中に拡散及び／又は溶解していてもよい。
【００２７】
ナノ粉体組成物は、後述のサブミクロン粉体の製造に適用される。サブミクロン粉体の製造においてＥＤＴＡ等のキレート剤が用いられる場合、ナノ粒子組成物中の酸化物又は水酸化物の元素の原子は、キレート剤により、錯体と遊離体との間で平衡状態となるが、余剰の原子が存在することで、サブミクロン粒子の成長速度が適切に調整される可能性がある。
【００２８】
３．サブミクロン粉体
本明細書において、サブミクロン粉体とは、１μｍ未満のメジアン径と、［算術偏差／平均］で表される１５％以下の粒度分布と、粒子状の鉛系圧電材料である。サブミクロン粉体の全粒子のうち８５％以上が立方体形状を有する。つまり、サブミクロン粉体は、サブミクロンサイズの鉛系圧電材料の粒子（つまりサブミクロン粒子）の集合体である。
【００２９】
本明細書において、立方体形状を有する粒子は、完全な立方体以外の略立方体形状を有する粒子も包含する。すなわち、立方体形状を有する粒子は、粒子のある面に垂直な方向からの投影像において、略正方形の辺（略立方体の稜）となる対向する２組の辺を有し、辺にそれぞれの組に直交する２軸の長軸と短軸の比が１．０〜１．１であり、さらに辺の直線部分の長さが、少なくとも略立方体形状の粒子のうち正対する面間隔（すなわち粒子サイズ）の５０％以上であり、好ましくは７０％以上であり、更に好ましくは８０％以上である粒子であってもよい。立方体形状の粒子の頂点部は、丸くなっていてもよいし、カットされた形状で多面体であってもよい。粒子の観察は、ＳＥＭ又はＴＥＭによって観察可能である。
【００３０】
サブミクロン粉体の粒度分布は、一般的な粒度計によって測定可能であり、例えば、後述するように、動的光散乱法によって測定可能である。
【００３１】
なお、メジアン径は、Ｄ５０とも表記される値である。メジアン径を境界値として粉体を２つのグループに分類したとき、それぞれのグループに含まれる粒子の量は同一となる。
【００３２】
４．製造方法
サブミクロン粉体の製造方法は、ナノ粒子を核として、水熱法によって粒成長を行うことを含む。
【００３３】
水熱法の実行条件は、目的とする鉛系圧電材料の組成及び目的とする粒子の大きさ等に応じて設定される。
【００３４】
サブミクロン粉体は、上述のナノ粉体を核として用いる水熱法によって製造されてもよい。
【００３５】
ナノ粉体の製造方法としては、高分散反応場を用いる方法が例として挙げられる。すなわち、ナノ粉体の原料を溶質として含む溶液（すなわち原料液）を、薄膜化された、原料の貧溶媒（すなわち薄膜流体）に接触させる。これによって、原料が析出し、ナノ粒子が形成される。原料液と薄膜流体との反応後の液体は、上述のナノ粉体組成に包含される。
ここでいう貧溶媒とは原料液の溶質の溶解度が低い状態であり、溶媒種が異なっていてもよく、同種の溶媒であっても温度や圧力などが異なっていても良い
【００３６】
ナノ粉体の製造方法における具体的な条件は、目的とする鉛系圧電材料の組成及び目的とする粒子の大きさ等に応じて設定される。具体的には、高分散反応場を用いる方法において、下記条件：
・温度：室温〜２００℃、
・圧力：０．０１〜２ＭＰａ、
・原料液と薄膜流体の流量比（薄膜流体／原料液）：０．５〜１２０００、及び
・薄膜流体を得るための回転数：３０〜３５００ｒｐｍ、
の少なくとも１つの条件が満たされることが好ましい。
【実施例】
【００３７】
１．ＰＺＴ粒子の製造
１−１．核の形成
（実施例１〜１０）
酢酸鉛三水和物（関東化学製）及び水酸化カリウム（関東化学製）を含む鉛水溶液；塩化酸化ジルコニウム八水和物（関東化学製）を含むジルコニウム水溶液；塩化チタン水溶液（和光純薬製）；水酸化カリウム（関東化学製）を含む水酸化カリウム水溶液を用意した。Ｐｂ、Ｚｒ及びＴｉのモル比が、Ｐｂ：Ｚｒ：Ｔｉ＝１．１：０．７：０．３となるように、各水溶液を混合することで、原料液Ｓを得た。
【００３８】
原料液Ｓの成分、薄膜流体Ｔの成分、反応温度、及び圧力を、表１の実施例１〜１０に示すように組み合わせて、ＰＺＴを析出させた。
【００３９】
析出には、一方が固定ディスクであり他方が回転ディスクからなり、回転ディスクを回転させることで薄膜流体層を形成できる装置が用いられた。このような装置としては、例えば、高分散粒子合成装置ＵＬＲＥＡ  ＳＳ−１１（エム・テクニック製）を用いることができる。
【００４０】
回転ディスクの回転数は５００ｒｐｍとした。回転ディスクの回転によって薄膜化された流体Ｔに、原料液Ｓを合流させることで、ＰＺＴを析出させた。合流した後の流体（以下、スラリーＵと称する）をすべて回収した。スラリーＵは、上述のナノ粉体組成物に該当する。
【００４１】
なお、実施例６では、まず上段に示す成分（Ｐｂ，Ｔｉ及びＫ）を含有する原料液と薄膜流体とを用いてＰｂＴｉＯｘを形成することで中間溶液を得た。この中間溶液にＺｒ及びＫを添加することで、下段に示す成分（ＰｂＴｉＯｘ，Ｚｒ及びＫ）を含有する原料液が得られた。
【００４２】
こうして得られたスラリーＵを用いて、後述のＰＺＴ粒子の形成を行った。
【００４３】
（実施例１１）
原料溶Ｓとして、酢酸鉛（関東化学製）を２-メトキシエタノール（関東化学製）に溶解し、テトライソプロポキシド（高純度化学研究所製）とテトラブトキシジルコニウム（高純度科学研究所製）を加え、さらにアセチルアセトン（関東化学製）を加えて十分撹拌したものに水とイソプロピルアルコール（関東化学製）の混合溶媒（水分１．５ｗｔ％）を加えたものを準備した。一方、薄膜流体Ｔとして純水を用いた。
【００４４】
表１に示す条件下で、上述の実施例１〜１０と同様の操作によって、スラリーを得た。
【００４５】
（実施例１２）
ＰＺＴ微粒子の原料液Ｓとして、ジイソプロポキシ鉛（高純度化学研究所製）とテトライソプロポキシド、テトラブトキシジルコニウムをイソプロピルアルコールに溶解し、さらにアセト酢酸エチルを加えた後、水イソプロピルアルコール混合溶媒（水分１．５ｗｔ％）を加えたものを準備した。一方、薄膜流体Ｔとして純水を用いた。
表１に示す条件下で、上述の実施例１〜１０と同様の操作によって、スラリーを得た。
【００４６】
【表１】
0005575609.tif 000002
【００４７】
１−２．粒成長
（実施例１〜１２）
酢酸鉛三水和物（関東化学製）、エチレンジアミン四酢酸（関東化学製）、及び水酸化カリウム（関東化学製）を含む鉛水溶液；塩化酸化ジルコニウム八水和物（関東化学製）を含むジルコニウム水溶液；塩化チタン水溶液（和光純薬製）；水酸化カリウム（関東化学製）を含む水酸化カリウム水溶液を、Ｐｂ、Ｚｒ及びＴｉのモル比がＰｂ：Ｚｒ：Ｔｉ＝１．１：０．７：０．３となるように混合することで、粒成長プロセスのための原料液Ｓ’を調製した。
【００４８】
スラリーＵのｐＨを調整し、１０ｍｌのスラリーＵを、２０ｍｌの原料液Ｓ’と共に、ポリテトラフルオロエチレンで形成された内壁を有し、１００ｍｌの容量を有するＳＵＳ製の圧力容器に入れた。この圧力容器を用いて、１２０℃、２時間の水熱合成処理を行うことで、ＰＺＴ粒子を得た。
以上の操作を、実施例１〜１２の各スラリーＵを用いて行った。
【００４９】
（比較例１）
酢酸鉛三水和物（関東化学製）、エチレンジアミン四酢酸（関東化学製）、及び水酸化カリウム（関東化学製）を含む鉛水溶液；塩化酸化ジルコニウム八水和物（関東化学製）を含むジルコニウム水溶液；塩化チタン水溶液（和光純薬製）；並びに水酸化カリウム（関東化学製）を含む水酸化カリウム水溶液を、Ｐｂ，Ｚｒ及びＴｉのモル比がＰｂ：Ｚｒ：Ｔｉ＝１．１：０．７：０．３となるように混合することで、原料液を調製した。３０ｍｌの原料液を、内壁がポリテトラフルオロエチレンであるＳＵＳ製の１００ｍｌの圧力容器に入れて、１６５℃、４時間の水熱合成処理を行うことで、ＰＺＴ粒子を得た。
【００５０】
（比較例２）
酢酸鉛三水和物（関東化学製）、エチレンジアミン四酢酸（関東化学製）、及び水酸化カリウム（関東化学製）を含む鉛水溶液；塩化酸化ジルコニウム八水和物（関東化学製）を含むジルコニウム水溶液；塩化チタン水溶液（和光純薬製）；並びに水酸化カリウム（関東化学製）を含む水酸化カリウム水溶液を、モル比がＰｂ，Ｚｒ及びＴｉのモル比がＰｂ：Ｚｒ：Ｔｉ＝１．１：０．７：０．３となるように混合した。さらに、ゼラチン（ゼライス製）２．５ｗｔ％を加えて、分散機で十分撹拌することで、原料液を調製した。３０ｍｌの原料液を、内壁がポリテトラフルオロエチレンであるＳＵＳ製の１００ｍｌの圧力容器に入れて、１６５℃、４時間の水熱合成処理を行うことで、ＰＺＴ粒子を得た。
【００５１】
２．評価
２−１．核粒子について
上記１−１で得られたスラリーについて、Ｘ線回折装置（ＰＡＮａｌｙｔｉｃａｌ製Ｘ‘Ｐｅｒｔ  ＭＰＤ  Ｐｒｏ）により、２θ＝２０〜６０°におけるＸＲＤプロファイルを得た。２θ＝２０〜６０°における全強度に対するＰＺＴ相強度比を、ＰＺＴ合成率として算出した。
【００５２】
電界放出型電子顕微鏡（日本電子製  ＪＳＭ−７０００Ｆ）にて円相当径がおよそ５ｎｍ以上の粒子が視野内に２０個〜５０個含まれる倍率を選択して、得られた画像データを画像解析式粒度分布ソフトウェア（Mountech社製Mac-View）で粒子認識させ、投影面積円相当径を粒子径として測定した。平均粒子径を、頻度ヒストグラムの正規分布近似から統計的に算出した。
【００５３】
また、同様に統計的に偏差を算出し、粒度分布の指標として式（１）のように偏差を平均粒子径で除することで粒度分布を算出した。
粒度分布＝近似した正規分布の偏差／近似した正規分布の平均    （１）
【００５４】
２−２．成長後のＰＺＴ粒子
成長後のＰＺＴ粒子の粒度分布をスペクトリス社製動的散乱式粒度分布測定装置ゼータサイザーナノｎａｎｏ−ＺＳで測定し、得たデータからメジアン径および粒度分布を求めた。
【００５５】
さらにＰＺＴ粒子の形状を、電界放出型電子顕微鏡（日本電子製  ＪＳＭ−７０００Ｆ）によって確認した。ＰＺＴ粒子を分散させて粒子が重ならないようにＳＥＭ試料台に薄く広げた状態で２０個〜５０個含まれる倍率を選択して観察し、得られた画像データから立方体形状の粒子の割合を算出した。得られた画像を、画像解析式粒度分布ソフトウェアで粒子の投影面積σ、投影周囲長λ、外接円面積Σを求め、円形度（＝４πσ／λ２）と外接円面積に対する投影面積比（＝σ／Σ）を算出した。円形度が１．０９２以上かつ、面積比０．６３７以上のものを選別し、そのうち投影像において平行に対向する辺が偶数組である粒子を立方体形状として割合を算出した。
【００５６】
結果を表２に示す。また、実施例１のＰＺＴ粒子の画像を図１に示す。
【００５７】
【表２】
0005575609.tif 000003
【００５８】
表２及び図１に示すように、実施例１〜１２の核粒子は、平均粒子径が５〜３０ｎｍの範囲にあり、粒度分布が１０％以下であった。また、これらを核として成長させたＰＺＴ粒子は、メジアン径がサブミクロンオーダーで、かつ粒度分布が１５％以下であり、全粒子のうち８５%以上が立方体形状を有する鉛系圧電材料であった。
【００５９】
また、得られた粒子の長軸と短軸の比は１．０〜１．１であり、略正方形の辺の長さが粒子サイズの８０％以上であることを確認した。一方、比較例２では、２０％以上の粒子が略立方体形状ではなく球状または、球や立方体が崩れた不完全な形状であることを確認した。
【００６０】
３．配向セラミックスの製造
上記１−２で得られたＰＺＴ粒子の配向セラミックスのシードとしての特性を評価するために、ＰＺＴ粒子の二次元整列処理をおこない、面内の被覆率から粒子の充填程度を評価した。具体的な作製方法は次の通りである。
【００６１】
サイズ３０ｍｍ×３０ｍｍ、厚さ１５０μｍのジルコニア基板上に、幅１ｍｍ、長さ４０ｍｍ、厚さ１０μｍの白金成形体をスクリーン印刷により形成し、電気炉を用い１３５０℃で焼付けることにより基板上に白金電極（第１電極）を形成した。また、３０ｍｌの純水に０．０１ｍｏｌ／ｌ（リットル）となるようにドデシルベンゼンスルホン酸ナトリウムとピロールとを添加してピロール水溶液を作製した。作製した水溶液をビーカーに入れ、この水溶液へ、水熱合成法で作製した粒径０．５μｍの立方体形状のＰＺＴ粒子を１重量％投入し、ホモジナイザーで分散処理した懸濁液（スラリーモノマー溶液）を調製した。
【００６２】
次に、この溶液を入れたビーカーの底に上述のジルコニア基板を置き、ＰＺＴ粒子が沈降堆積するまで１０分間静置した。次に、基板に対して平行になるようにＳＵＳ製の対向電極を電極間隔１ｍｍで設置し、基板上の白金電極をマイナス極、対向電極をプラス極となるように電源に接続して、ピーク電圧５Ｖで２Ｈｚの三角波を３０回印加してポリピロールを白金電極上に合成した。
【００６３】
ポリピロールが成膜された基板を水溶液中で揺動して余分な粒子を粗除去したのち、純水中で超音波洗浄して、白金電極以外に付着したＰＺＴ粒子を除去した。こうして、白金電極上のみにＰＺＴ粒子を膜状に固着した固着層を有する粒子固着体が得られた。被覆率（電極の単位面積あたりに被覆している粒子の割合）を、固着層を形成した第１電極の表面をＳＥＭで観察し、画像解析により電極面積あたりの粒子の被覆面積を数値化して求めた。その結果を表３に示す。
【００６４】
【表３】
0005575609.tif 000004
【００６５】
表３のように、実施例１のサブミクロン粉体を用いた方が、比較例２の粉体を用いるよりも、高い被覆率を得ることができた。
【産業上の利用可能性】
【００６６】
本発明が提供するサブミクロンオーダーの粒子状の鉛系圧電材料は、立方体形状を有し、粒度分布が小さい。このような鉛系圧電材料は、二次元的に整列しやすい性質をもつので、配向セラミックスの成長のシードとして有用である。
【図１】
0005575609.tif 000005